(57)【特許請求の範囲】
【請求項１】
正特性サーミスタ素子の少なくとも一方の面にバネ性を有するリード線を半田付けし、正特性サーミスタの他方の電極面と基板とをエポキシ樹脂等の接着剤で接着させ、上記他方の電極全面が上記接着剤でコーティングされており、且つ正特性サーミスタとリード線とが離間するようにリード線のバネ性を付加した状態で当該リード線の他端を基板に半田付けし、正特性サーミスタに過電圧・過電流が加わった場合、正特性サーミスタが層状剥離し、リード線のバネ力で層状剥離した正特性サーミスタ素子同志を離間せしめることにより、回路を遮断することを特徴とする過電圧・過電流保護装置。
【請求項２】
正特性サーミスタ素子に半田付けされたリード線にバネ材を半田付けし、正特性サーミスタの一方の電極面と基板とをエポキシ樹脂等の接着剤で接着させ、上記一方の電極全面が上記接着剤でコーティングされており、且つリード線と正特性サーミスタとが離間するようにバネ性を付加した状態でバネ材の他端を基板に半田付けし、正特性サーミスタに過電圧・過電流が加わった場合、正特性サーミスタが層状剥離し、バネ材のバネ力で層状剥離した正特性サーミスタ素子同志を離間せしめることにより、回路を遮断することを特徴とする過電圧・過電流保護装置。
【請求項３】
正特性サーミスタの両面にリード線が半田付けされ、正特性サーミスタの一方の電極面と基板とをエポキシ樹脂等の接着剤で接着され、上記一方の電極全面が上記接着剤でコーティングされており、且つ他方の電極面に半田付けされたリード線と基板との間にリード線と基板とが離間するようにバネを設け、正特性サーミスタに過電圧・過電流が加わった場合、正特性サーミスタが層状剥離し、バネ力で層状剥離した正特性サーミスタ素子同志を離間せしめることにより、回路を遮断することを特徴とする過電圧・過電流保護装置。
【発明の詳細な説明】
【０００１】
【発明の属する技術分野】
本発明は、電子機器例えば電話器の電子交換機等の過電流・過電圧保護装置に関するものである。
【０００２】
【従来の技術】
電話器の電子交換機は、結線のショートを保護するために正特性サーミスタが用いられている。
一方、これら交換機は雷サージによる機器の保護を行うため、例えばＵＬ１４５９に定められた過電圧・過電流による保護も必要とされている。
【０００３】
例えば、電子交換機用としては２４０Ｖ  ２４Ａでは正特性サーミスタが保護動作して電流を抑制し、過電流を抑制後正常に復帰することが要求され、６００Ｖ  ４０Ａ、６００Ｖ  ７Ａ、６００Ｖ  ２．２Ａの過電圧・過電流の場合、回路をオープンすることが要求されている。
一般に、正特性サーミスタ素子にリード線を半田付けした構造のものに瞬時に大きな電力を加えた場合、正特性サーミスタは急速に発熱するが、その熱が半田を介してリード線から熱放散し、素子内部と素子両表面で温度差が生じ、そのため、素子厚み方向に剪断力が発生し、図７の如く素子の厚みのほぼ中間部で層状剥離１０が発生することが知られている。
ＵＬ１４５９に規定した６００Ｖ  ４０Ａ、７Ａ、２．２Ａの如き高い電圧を印加した場合、上記の特性を利用し、正特性サーミスタ素子を層状に破壊させたものが一部実用化されている。
然るに素子の層状破壊したものはその素子の剥離した距離がせいぜい０．０５〜０．１ｍｍ程度であり、繰返し６００Ｖの電圧が印加されたとき層状剥離した間でアーク放電が生じ、正特性サーミスタがついには焼損してしまうという致命的な欠点があった。
【０００４】
【発明が解決しようとする課題】
本発明はこれらの過電圧・過電流が繰返し加わった場合でも正特性サーミスタを小型化出来、且つ過電圧・過電流が加わっても焼損せず、機器を保護することを目的とするものである。
【０００５】
【課題を解決するための手段】
即ち、正特性サーミスタ素子の少なくとも一方の面にバネ性を有するリード線を半田付けし、正特性サーミスタの他方の電極面と基板とをエポキシ樹脂等の接着剤で接着させ、上記他方の電極全面が上記接着剤でコーティングされており、且つ正特性サーミスタとリード線とが離間するようにリード線のバネ性を付加した状態で当該リード線の他端を基板に半田付けし、正特性サーミスタに過電圧・過電流が加わった場合、正特性サーミスタが層状剥離し、リード線のバネ力で層状剥離した正特性サーミスタ素子同志を離間せしめることにより、回路を遮断することを特徴とする過電圧・過電流保護装置を提供するものである。
【０００６】
あるいは又、正特性サーミスタ素子に半田付されたリード線にバネ材を半田付けし、正特性サーミスタの一方の電極面と基板とをエポキシ樹脂等の接着剤で接着させ、上記一方の電極全面が上記接着剤でコーティングされており、且つリード線と正特性サーミスタとが離間するようにバネ性を付加した状態でバネ材の他端を基板に半田付けし、正特性サーミスタに過電圧・過電流が加わった場合、正特性サーミスタが層状剥離し、バネ材のバネ力で層状剥離した正特性サーミスタ素子同志を離間せしめることにより、回路を遮断することを特徴とする過電圧・過電流保護装置を提供するものである。
更にまた、正特性サーミスタの両面にリード線が半田付けされ、正特性サーミスタの一方の電極面と基板とをエポキシ樹脂等の接着剤で接着され、上記一方の電極全面が上記接着剤でコーティングされており、且つ他方の電極面に半田付けされたリード線と基板との間にリード線と基板とが離間するようにバネを設け、正特性サーミスタに過電圧・過電流が加わった場合、正特性サーミスタが層状剥離し、バネ力で層状剥離した正特性サーミスタ素子同志を離間せしめることにより、回路を遮断することを特徴とする過電圧・過電流保護装置を提供するものである。
【０００７】
【発明の実施の形態】
上記の構造とすることにより、正特性サーミスタ素子は従来は２０φ×４．０ｔｍｍの大きさであったものでも、６００Ｖ  ４０Ａ  １．５秒の過電圧は１回しか耐えることが出来なかったが、７φ×２．５ｔｍｍの大きさで、６００Ｖの過電圧を繰り返し印加しても回路を保護することが可能となり、装置も小型化出来、コストも低減することが可能となった。
【０００８】
【実施例】
本発明の実施例を図１に基づき詳述する。
正特性サーミスタ素子１（７φ×２．５ｔｍｍ、キュリー温度１２０℃、抵抗値１２Ω）の両面にニッケルメッキ及び錫メッキにより、電極１２、１３を形成し、その電極にバネ性を有する０．５φのリード線（黄銅線）２、３を半田４（錫−鉛共晶半田、融点１８３℃）で半田付けした。
【０００９】
リード線２、３の他端を基板５に半田付けするに際し、図１に示したように正特性サーミスタ素子の一方の電極１３と基板５とを接着剤９（エポキシ樹脂）で接着し、リード線２は、リード線のバネ力で正特性サーミスタ素子を離間するように付加した状態で基板５に半田付けした。
このリード線２，３間にＵＬで規定されている通り、６００Ｖ  ４０Ａ  １．５秒、６００Ｖ  ７Ａ  ５秒、６００Ｖ  ２．２Ａ  ３０分の通電条件を設定し、電流を流したところ、正特性サーミスタに電流が流れて自己発熱して正特性サーミスタの内部と表面部の温度差により層状剥離し、それぞれ０．０２秒、１．０秒、２．３秒で図２の通り、自己発熱で剥離した正特性サーミスタ素子１、１同志が離間し、電流を遮断した。
【００１０】
また本発明の他の実施例を図２に示す。
正特性サーミスタ１（７φ×２．５ｔｍｍ、キュリー温度９０℃、抵抗値１２Ω）の両面にニッケルメッキ及び錫メッキ電極１２、１３を形成し、その電極に０．５φのリード線（Ｃｐ線）６、７を半田４（錫−鉛共晶半田  融点１８３℃）で半田付けした。
【００１１】
正特性サーミスタ素子１の一方の電極１３と基板５とを接着剤９（エポキシ樹脂）で接着した後、リード線６の他端を基板５に半田付けし、リード線７の他端をバネ材８（リン青銅板  幅２．０ｍｍ  厚み１．０ｔｍｍ）で半田付けし、バネ材８をリード線７と正特性サーミスタとが離間するよう予め付加した状態でバネ材８の他端を基板５に半田付けした。
リード線６、バネ材８の間に６００Ｖ  ４０Ａ  １．５秒、６００Ｖ  ７Ａ  ５秒、６００Ｖ  ２．２Ａ  ３０分の通電条件を設定し、電流を流したところ、それぞれ０．０５秒、１．６秒、３．８秒で図４の通り、自己発熱で剥離した正特性サーミスタ素子１、１同志が離間して正特性サーミスタが層状剥離し、それぞれ電流を遮断した。
更に、本発明の他の実施例を図５に示す。
正特性サーミスタ１（７φ×２．５ｔｍｍ  キュリー温度  ９０℃  抵抗値
１２Ω）の両面にニッケルメッキ及び錫メッキによる電極１２、１３を形成し、その電極に０．５φのリード線（ＣＰ線）６、７を錫−鉛共晶半田で半田付けした。
正特性サーミスタの一方の電極面と基板とを接着材９（エポキシ樹脂）で接着した後、リード線６、７の他端を基板５に半田付けし、リード線７と基板の間にバネ材１１をリード線７が基板から離間するように設けた。
リード線６、７の間に６００Ｖ  ４０Ａ  １．５秒、６００Ｖ  ７Ａ  ５秒、６００Ｖ  ２．２Ａ  ３０分の通電条件を設定し、電流を流したところ、それぞれ０．０５秒、１．６秒、３．８秒で図６の通り、自己発熱で剥離した正特性サーミスタ素子１、１同志が離間して電流を遮断した。
【００１２】
【発明の効果】
上述したように、正特性サーミスタを小型化し、低コストで高電圧、大電流を素早く遮断する過電圧、過電流保護装置を提供することが可能となり、６００Ｖの過電圧が繰り返し印加されても回路が完全にオープンするため、焼損することもなく、負荷側に過電圧が加わる事はない。
尚、実施例ではバネ材として黄銅やリン青銅を用いたが、これらのバネ材に限定されるものではないことはいうまでもない。また、正特性サーミスタ素子の一方の電極をエポキシ樹脂等で基板と接着することにより、バネ力で正特性サーミスタ素子が基板から浮き上がらないためにバネ力が経時的に変化することがない。
更に、一方の電極１３が接着剤９でコーティングされるため、６００Ｖの電圧が加わった際、バネ材８で離間する迄の間、正特性サーミスタの電極間でのアーク放電による正特性サーミスタ素子の焼損を防止することができる。従って、接着剤は正特性サーミスタ素子１の一方の電極を完全に覆うことが望ましい。
上記の実施例では、２本のリード線間にバネ材を配し、バネの反発力で正特性サーミスタ素子を離間させているが、基板に接着しない方のリード線にのみバネ材を半田付けしても良い。
尚、接着剤はエポキシ樹脂に限るものではなく、フェノールやウレタン等の樹脂でも同様の効果を得ることが出来る。更に、サーミスタの電極はニッケル−錫メッキ電極に限るものではなく、他の電極でも本発明の効果を得ることが出来る。また、用途として、ＰＢＸ（電子交換機）を例として説明したが、この用途に制限されるものではなく、過電圧、過電流保護用として広く応用出来るものである。
【図面の簡単な説明】
【図１】本発明の一実施例の断面図である。
【図２】図１の実施例で、過電圧が加わった場合に正特性サーミスタ素子が層状剥離した状態の断面図である。
【図３】他の実施例の断面図である。
【図４】図３の実施例で、過電圧が加わった場合に正特性サーミスタ素子が層状剥離した状態の断面図である。
【図５】他の実施例の断面図である。
【図６】図５の実施例で、過電圧が加わった場合に正特性サーミスタ素子が層状剥離した状態の断面図である。
【図７】従来の正特性サーミスタで過電圧が加わった場合に正特性サーミスタ素子が層状剥離した状態の断面図である。
【符号の説明】
１  正特性サーミスタ素子
２  リード線（黄銅線）
３  リード線（黄銅線）
４  半田
５  基板
６  リード線（Ｃｐ線）
７  リード線（Ｃｐ線）
８  バネ材（リン青銅板）
９  接着剤
１０  層状剥離
１１  バネ材
【図１】
0003853419.tif 000002
【図２】
0003853419.tif 000003
【図３】
0003853419.tif 000004
【図４】
0003853419.tif 000005
【図５】
0003853419.tif 000006
【図６】
0003853419.tif 000007
【図７】
0003853419.tif 000008